ГЕТЕРОФАЗНЫЙ ПОЛИПРОПИЛЕН С ХАРАКТЕРИСТИКАМИ ВЫСОКОЙ УДАРНОЙ ВЯЗКОСТИ

1. Гетерофазный полипропиленовый полимер,
включающий полипропиленовую гомо- или сополимерную матричную фазу (А) и этиленпропиленовую сополимерную фазу (В), диспергированную внутри матрицы,
в котором гетерофазный полипропиленовый полимер имеет
фракцию, нерастворимую в параксилоле (XCU) при температуре 25°С, с характеристической вязкостью 2,0 дл/г или менее, по определению согласно стандарту DIN EN ISO 1628-1 и -3, и
фракцию, растворимую в пара-ксилоле (XCS) при температуре 25°С, имеющую характеристическую вязкость от 2,0 до 4,5 дл/г, по определению согласно стандарту DIN EN ISO 1628-1 и -3, и
количество структурных единиц мономера этилена от 60 до 85 мол.%.
2. Гетерофазный полипропиленовый полимер по п.1, в котором фракция XCU имеет количество структурных единиц сомономера пропилена по меньшей мере 90 мол.%.
w
3. Гетерофазный полипропиленовый полимер по п.1, в котором фракция XCU имеет средневесовую молекулярную массу M от 100 до 500 кг/моль, по измерению с помощью гель-проникающей хроматографии (GPC) согласно стандарту ISO 16014-1, и 4.
4. Гетерофазный полипропиленовый базовый полимер по п.1, в котором фракция XCU имеет молекулярно-массовое распределение MWD от 1,5 до 4,5.
5. Гетерофазный полипропиленовый базовый полимер по п.1, в котором фракция XCU присутствует в количестве от 60 до 95 вес.% от полипропиленового полимера.
w
6. Гетерофазный полипропиленовый полимер по п.1, в котором фракция XCS имеет средневесовую молекулярную массу M от 200 до 650 кг/моль, по измерению с помощью гель-проникающей хроматографии (GPC) согласно стандарту ISO 16014-1, и 4.
7. Гетерофазный полипропиленовый полимер по п.1, в котором фракция XCS присутствует в количестве от 5 до 40 вес.% от базового полимера.
8. Гетерофазный полипропиленовый полимер по п.1, в котором полимер имеет показатель текучести расплава (MFR) (нагрузка 2,16 кг, температура 230°С) по меньшей мере 10 г/10 мин, по определению согласно стандарту ISO 1133.
9. Гетерофазный полипропиленовый полимер по п.1, в котором полимер имеет показатель текучести расплава (MFR) (нагрузка 2,16 кг, температура 230°С) 100 г/10 мин или менее, по определению согласно стандарту ISO 1133.
2
10. Гетерофазный полипропиленовый базовый полимер по п.1, в котором базовый полимер имеет ударную вязкость надрезанного образца по Шарпи при температуре +23°С по меньшей мере 25,0 кДж/м, по определению согласно стандарту ISO 179-1/1еА.
2
11. Гетерофазный полипропиленовый полимер по п.1, в котором полимер имеет ударную вязкость надрезанного образца по Шарпи при температуре -20°С по меньшей мере 5,0 кДж/м, по определению согласно стандарту ISO 179-1/1еА.
12. Гетерофазный полипропиленовый полимер по п.1, в котором полимер имеет переход из хрупкого состояния к пластическому при температуре 10°С или менее, по определению из приборного значения ударной вязкости по Шарпи согласно стандарту ISO 179-2:2000.
13. Гетерофазный полипропиленовый полимер по п.1, в котором полимер имеет приборное значение ударной вязкости с падающим грузом при температуре +23°С по меньшей мере 15 Дж, по определению согласно стандарту ISO 6603-2.
14. Гетерофазный полипропиленовый полимер по п.1, в котором полимер имеет приборное значение ударной вязкости с падающим грузом при температуре -20°С по меньшей мере 15 Дж, по определению согласно стандарту ISO 6603-2.
15. Гетерофазный полипропиленовый полимер по п.1, в котором полимер был получен в многостадийном процессе.
16. Гетерофазный полипропиленовый полимер по п.1, в котором полимер был получен в присутствии каталитической системы, включающей асимметрический катализатор, в котором каталитическая система имеет пористость менее 1,40 мл/г.
17. Гетерофазный полипропиленовый полимер по п.16, в котором асимметрический катализатор представляет собой дихлорид диметилсилил-[(2-метил-(4'-третбутил)-4-фенилинденил)(2-изопропил-(4'-третбутил)-4-фенилинденил)]циркония.
18. Способ получения гетерофазного полипропиленового полимера по п.1, в котором пропиленовую гомо- или сополимерную матричную фазу (А) получают на первой стадии, и этиленпропиленовую сополимерную фазу (В) получают на второй стадии в присутствии продукта первой стадии.
19. Гетерофазная полипропиленовая композиция, включающая гетерофазный полипропиленовый полимер по п.1, и добавки в количестве вплоть до 10 вес.%.
20. Изделие, включающее гетерофазный полипропиленовый полимер по п.1.
21. Применение гетерофазного полипропиленового полимера по п.1 для получения изделия.
22. Изделие, включающее гетерофазную полипропиленовую композицию по п.19.